(57)【要約】【課題】スジ状の微小な凹凸が生じることを抑制することができる、枚葉フィルムの製造方法を提供する。【解決手段】粘着剤層を有する多層フィルムを切断して、前記多層フィルムから枚葉フィルムを得る切断工程を有する、枚葉フィルムの製造方法であって、前記切断工程は、押切刃を、前記多層フィルムの第１表面から、前記多層フィルムの第２表面に接触するように配置された刃受板に到達するまで、前記多層フィルム内を進入させて、前記多層フィルムを切断する押切工程を含み、前記刃受板は、押し込み弾性率が３．５×１０９Ｐａ以下である、枚葉フィルムの製造方法。【選択図】図４
2019107762.tif 000002
【特許請求の範囲】
【請求項１】
粘着剤層を有する多層フィルムを切断して、前記多層フィルムから枚葉フィルムを得る切断工程を有する、枚葉フィルムの製造方法であって、
前記切断工程は、押切刃を、前記多層フィルムの第１表面から、前記多層フィルムの第２表面に接触するように配置された刃受板に到達するまで、前記多層フィルム内を進入させて、前記多層フィルムを切断する押切工程を含み、
前記刃受板は、押し込み弾性率が３．５×１０９Ｐａ以下である、枚葉フィルムの製造方法。
【請求項２】
前記刃受板は、押し込み弾性率が１．０×１０９Ｐａ以下である、請求項１に記載の枚葉フィルムの製造方法。
【請求項３】
前記刃受板は、前記多層フィルムの第２表面に接触する表面のタック値が０．１Ｎ以下である、請求項１又は２に記載の枚葉フィルムの製造方法。
【請求項４】
前記多層フィルムは、偏光子を有する、請求項１〜３のいずれか１項に記載の枚葉フィルムの製造方法。
【請求項５】
粘着剤層を有する多層フィルムを切断して、前記多層フィルムから枚葉フィルムを得る切断部を有する、枚葉フィルムの製造装置であって、
前記切断部は、前記多層フィルムの第１表面から前記多層フィルムに進入可能に配置された押切刃と、前記多層フィルムの第２表面に接触するように配置され、前記多層フィルムに進入した前記押切刃を受け止め可能な刃受板と、を備え、
前記刃受板は、押し込み弾性率が３．５×１０９Ｐａ以下である、枚葉フィルムの製造装置。
【請求項６】
前記刃受板は、押し込み弾性率が１．０×１０９Ｐａ以下である、請求項５に記載の枚葉フィルムの製造装置。
【請求項７】
前記刃受板は、前記多層フィルムの第２表面に接触する表面のタック値が０．１Ｎ以下である、請求項５又は６に記載の枚葉フィルムの製造装置。
【請求項８】
粘着剤層を有する多層フィルムを切断する切断方法であって、
押切刃を、前記多層フィルムの第１表面から、前記多層フィルムの第２表面に接触するように配置された刃受板に到達するまで、前記多層フィルム内を進入させて、前記多層フィルムを切断する押切工程を含み、
前記刃受板は、押し込み弾性率が３．５×１０９Ｐａ以下である、多層フィルムの切断方法。
【請求項９】
前記刃受板は、押し込み弾性率が１．０×１０９Ｐａ以下である、請求項８に記載の多層フィルムの切断方法。
【請求項１０】
前記刃受板は、前記多層フィルムの第２表面に接触する表面のタック値が０．１Ｎ以下である、請求項８又は９に記載の多層フィルムの切断方法。
【請求項１１】
前記多層フィルムは、偏光子を有する、請求項８〜１０のいずれか１項に記載の多層フィルムの切断方法。
【発明の詳細な説明】
【技術分野】
【０００１】
本発明は、粘着剤層を有する多層フィルムから枚葉フィルムを得る枚葉フィルムの製造方法に関し、製造装置、および当該多層フィルムの切断方法にも関する。
【背景技術】
【０００２】
従来、偏光板等を含む多層フィルムを切断する方法の一つとして、押切刃を用いて切断する方法が知られている（例えば、特開２０１５−３３７２７号公報（特許文献１））。特許文献１には、多層フィルムの切断に用いる押切刃として、刃先部の表面粗さが特定の数値範囲内にある押切刃を用いることにより、切断面のケバの発生を抑制できることが記載されている。
【先行技術文献】
【特許文献】
【０００３】
【特許文献１】特開２０１５−３３７２７号公報
【発明の概要】
【発明が解決しようとする課題】
【０００４】
特許文献１に記載されているように、押切刃を用いて多層フィルムを切断した際には、多層フィルムの表面の切断部近傍においてスジ状の微小な凹凸が生じる場合があった。スマートフォン等のモバイル機器用に多層フィルムを切断して枚葉フィルムを製造する場合には、枚葉フィルムの大きさが小さく、また表示される文字や模様が画面に合せて比較的小さいために至近距離から見られることとなって、微小な凹凸であっても目立ちやすく外観上の欠陥となりやすかった。本発明者らは、検討を進めて、このようなスジ状の微小な凹凸は、多層フィルムが粘着剤層を有する場合に生じやすいものであるとの知見を得た。そして、さらに鋭意検討を重ねて、このようなスジ状の微小な凹凸を抑制し得る方法を見出し本発明に至ったものである。
【０００５】
本発明は、スジ状の微小な凹凸が生じることを抑制することができる、枚葉フィルムの製造方法及び製造装置、並びに多層フィルムの切断方法を提供することを目的とする。
【課題を解決するための手段】
【０００６】
本発明は、以下に示す枚葉フィルムの製造方法及び製造装置、並びに多層フィルムの切断方法を提供する。
【０００７】
〔１〕  粘着剤層を有する多層フィルムを切断して、前記多層フィルムから枚葉フィルムを得る切断工程を有する、枚葉フィルムの製造方法であって、
前記切断工程は、押切刃を、前記多層フィルムの第１表面から、前記多層フィルムの第２表面に接触するように配置された刃受板に到達するまで、前記多層フィルム内を進入させて、前記多層フィルムを切断する押切工程を含み、
前記刃受板は、押し込み弾性率が３．５×１０９Ｐａ以下である、枚葉フィルムの製造方法。
【０００８】
〔２〕  前記刃受板は、押し込み弾性率が１．０×１０９Ｐａ以下である、［１］に記載の枚葉フィルムの製造方法。
【０００９】
〔３〕  前記刃受板は、前記多層フィルムの第２表面に接触する表面のタック値が０．１Ｎ以下である、〔１〕又は〔２〕に記載の枚葉フィルムの製造方法。
【００１０】
〔４〕  前記多層フィルムは、偏光子を有する、〔１〕〜〔３〕のいずれかに記載の枚葉フィルムの製造方法。
【００１１】
〔５〕  粘着剤層を有する多層フィルムを切断して、前記多層フィルムから枚葉フィルムを得る切断部を有する、枚葉フィルムの製造装置であって、
前記切断部は、前記多層フィルムの第１表面から前記多層フィルムに進入可能に配置された押切刃と、前記多層フィルムの第２表面に接触するように配置され、前記多層フィルムに進入した前記押切刃を受け止め可能な刃受板と、を備え、
前記刃受板は、押し込み弾性率が３．５×１０９Ｐａ以下である、枚葉フィルムの製造装置。
【００１２】
〔６〕  前記刃受板は、押し込み弾性率が１．０×１０９Ｐａ以下である、〔５〕に記載の枚葉フィルムの製造装置。
【００１３】
〔７〕  前記刃受板は、前記多層フィルムの第２表面に接触する表面のタック値が０．１Ｎ以下である、〔５〕又は〔６〕に記載の枚葉フィルムの製造装置。
【００１４】
〔８〕  粘着剤層を有する多層フィルムを切断する切断方法であって、
押切刃を、前記多層フィルムの第１表面から、前記多層フィルムの第２表面に接触するように配置された刃受板に到達するまで、前記多層フィルム内を進入させて、前記多層フィルムを切断する押切工程を含み、
前記刃受板は、押し込み弾性率が３．５×１０９Ｐａ以下である、多層フィルムの切断方法。
【００１５】
〔９〕  前記刃受板は、押し込み弾性率が１．０×１０９Ｐａ以下である、〔５〕に記載の多層フィルムの切断方法。
【００１６】
〔１０〕  前記刃受板は、前記多層フィルムの第２表面に接触する表面のタック値が０．１Ｎ以下である、〔８〕又は〔９〕に記載の多層フィルムの切断方法。
【００１７】
〔１１〕  前記多層フィルムは、偏光子を有する、〔８〕〜〔１０〕のいずれかに記載の多層フィルムの切断方法。
【発明の効果】
【００１８】
本発明によると、スジ状の微小な凹凸が生じることを抑制することができる、枚葉フィルムの製造方法及び製造装置、並びに多層フィルムの切断方法を提供することができる。
【図面の簡単な説明】
【００１９】
【図１】多層フィルムから枚葉フィルムを得る切断工程の一例を模式的に示す概略図である。
【図２】多層フィルムから枚葉フィルムを得る切断工程の一例を模式的に示す概略図である。
【図３】多層フィルムから枚葉フィルムを得る切断工程の一例を模式的に示す概略図である。
【図４】押切刃を有する切断装置を模式的に示す断面図である。
【図５】押切刃部材の一例を示す（ａ）断面図、（ｂ）下面からの斜方視図、（ｃ）下面図である。
【図６】押切刃による切断動作を模式的に示す図である。
【図７】押切刃部材の図５とは異なる一例を示す下面図である。
【図８】多層フィルム表面の切断面近傍に生じるスジ状の微小な凹凸を示すイメージ図である。
【図９】多層フィルムの具体的な層構成の一例を模式的に示す概略断面図である。
【発明を実施するための形態】
【００２０】
以下、図面を参照しつつ本発明の実施形態を説明するが、本発明は以下の実施形態に限定されるものではない。以下の全ての図面においては、各構成要素を理解しやすくするために縮尺を適宜調整して示しており、図面に示される各構成要素の縮尺と実際の構成要素の縮尺とは必ずしも一致しない。
【００２１】
［枚葉フィルムの製造方法］
本実施形態に係る枚葉フィルムの製造方法は、粘着剤層を有する多層フィルムを切断して、多層フィルムから枚葉フィルムを得る切断工程を有する。切断工程は、押切刃を、多層フィルムの第１表面から、多層フィルムの第２表面に接触するように配置された刃受板に到達するまで、多層フィルム内を進入させて、多層フィルムを切断する押切工程を含む。
【００２２】
＜切断工程＞
図１〜図３は、それぞれ、多層フィルムを切断して、多層フィルムから枚葉フィルムを得る切断工程の一例を模式的に示す概略図である。図１〜図３において、点線は、切断工程における切断線を示す。図１に示す例では、長尺の多層フィルム１０ａを、刃先が直線状の押切刃を用いて、長手方向に直交する方向に切断して（図１（ａ））小片化された多層フィルム１０ｂを得て（図１（ｂ））、その後、小片化された多層フィルム１０ｂを、刃先が直線状の押切刃を用いて、元の多層フィルム１０ａの長手方向に切断して（図１（ｂ））、所望の大きさの枚葉フィルム１１を得る（図１（ｃ））。
【００２３】
図２に示す例では、長尺の多層フィルム１０ａを型状の押切刃で打ち抜いて切断して（図２（ａ））、所望の大きさの枚葉フィルム１１を得る（図２（ｂ））。
【００２４】
図３に示す例では、長尺の多層フィルム１０ａを、刃先が直線状の押切刃を用いて、長手方向に直交する方向に切断して（図３（ａ））小片化された多層フィルム１０ｃを得て（図３（ｂ））、その後、型状の押切刃で打ち抜いて所望の大きさの枚葉フィルム１１を得る（図３（ｃ））。
【００２５】
図１〜図３に示す切断工程の切断の方向は、特に限定されるものではなく、配向特性を有する多層フィルムを切断する場合には、所望の配向特性を有する枚葉フィルム１１が得られるように切断の方向を決定する。
【００２６】
図１〜図３に示す各例では、１回又は複数回の切断を経て、多層フィルムから１枚又は複数枚の枚葉フィルムが得られる。切断工程における切断の回数は限定されない。また、上記では、切断工程における全ての切断が押切工程である場合について説明したが、いずれかの切断が押切工程であれば限定されることはなく、押切工程以外にも、レーザー光による切断、丸刃の回転による切断、等を含む切断工程であってもよい。すなわち、得られる枚葉フィルムが、押切工程による切断面を含むものであればよい。押切工程によると、多層フィルムの表面の切断部近傍においてスジ状の微小な凹凸が生じやすいものの、本実施形態においては、全ての切断が押切工程であっても、このようなスジ状の微小な凹凸の発生を抑制することができる。
【００２７】
＜押切工程＞
図４は、押切刃を有する切断装置を模式的に示す概略図である。図４に示す切断装置２０により、本実施形態に係る押切工程を実施することができる。切断装置２０は、押切刃を有する押切刃部材２１と、押切刃部材２１の上下動を制御する制御部２４と、上面に刃受板２２が設けられている、多層フィルム１０を載置する載置台２３と、を備える。多層フィルム１０は、刃受板２２に接触するように載置台２３上に載置される。載置台２３上に載置された多層フィルム１０において、刃受板２２に接触する表面を第２表面１０２、第２表面１０２に対向する上側の表面を第１表面１０１とする。押切工程においては、押切刃部材２１が下方に移動することにより、押切刃は、多層フィルム１０の第１表面１０１から、刃受板２２に到達するまで、多層フィルム１０内を進入する。その後、押切刃部材２１が上方に移動することにより、押切刃は、多層フィルム１０から離間する。押切刃部材２１のかかる上下動作により、多層フィルム１０が切断される。
【００２８】
図５（ａ）は、図４に示す押切刃部材２１の一例である押切刃部材２１ａを詳細に示す断面図である。図５（ｂ）は、押切刃部材２１ａの下面からの斜方視図を示し、図５（ｂ）のａ−ａ断面図が図５（ａ）に相当する。図５（ｃ）は、押切刃部材２１ａの下面図を示す。押切刃部材２１ａは、直線状の刃先部を有する押切刃２１１ａと、押切刃２１１ａを保持する保持部２１３ａと、保持部２１３ａの下面に配置された弾性体２１２ａとを備える。弾性体２１２ａの最下面は、押切刃２１１ａの刃先部と同じか押切刃２１１ａの刃先部より下方に位置する。
【００２９】
図６（ａ）〜（ｃ）は、図５（ａ）〜（ｃ）に示す押切刃部材２１ａを備える切断装置により、多層フィルム１０を切断する際の、押切刃２１１ａによる切断動作を模式的に示す図である。切断動作は、押切刃部材２１ａが下方に移動して（図６（ａ））、押切刃部材２１ａの弾性体２１２ａの最下面が多層フィルム１０の第１表面１０１に接触する（図６（ｂ））。その後、さらに押切刃部材２１ａが下方に移動することにより、弾性体２１２ａが多層フィルム１０の第１表面１０１上で収縮し、切断刃２１１ａのみが、多層フィルム１０の第１表面１０１から多層フィルム１０内に進入し、刃受板２２に到達するまで進入をつづける（図６（ｃ））。切断刃２１１ａが刃受板２２に到達すると、押切刃部材２１の移動方向が上方向に切り替えられて、切断刃２１１ａが多層フィルム１０から引き抜かれる。以上の切断動作により、多層フィルム１０が積層方向に切断される。
【００３０】
切断刃部材２１ａが備える押切刃２１１ａは、図５（ａ）〜（ｃ）に示すような多層フィルム１０を直線状に切断可能な押切刃に限定されることはなく、所望の切断が可能となるように設計することができる。多層フィルム１０から矩形の枚葉フィルムを打ち抜くことが可能な型状の押切刃であってもよい。型状の押切刃を備えた押切刃部材の一例について、その下面図を図７に示す。図７に示す押切刃部材２１ｂは、押切刃２１１ｂ、保持部材及び弾性体２１２ｂを備え、押切刃２１１ｂの形状が異なる点以外は、図５に示す押切刃部材２１ａと同様の構成であり、同様の方法により多層フィルム１０を切断することができる。
【００３１】
押切刃２１ａ，２１ｂとしては、トムソン刃が好ましく用いられる。トムソン刃は、表面に樹脂加工が施されているものであってもよい。弾性体２１２ａ，２１２ｂは、多層体の表面で収縮可能であり、切断時に刃受板２２とともに多層体１０を挟み込んで多層体を固定することができるものであれば限定されることはなく、ポリウレタンゴム、シリコンゴム、多孔質体のスポンジ等が好ましく用いられる。
【００３２】
本実施形態に係る切断装置において、載置台２３上に載置されて、多層フィルム１０の第２表面１０２と接触する刃受板２２は、押し込み弾性率が３．５×１０９Ｐａ以下であり、１．０×１０９Ｐａ以下であることが好ましく、５．０×１０８Ｐａ以下であることがより好ましく、５．０×１０７Ｐａ以下がさらに好ましい。刃受板２２の押し込み弾性率がかかる数値範囲であることにより、多層フィルム１０の表面の切断面近傍に生じるスジ状の微小な凹凸を抑制することができる。また、刃受板２２は、押し込み弾性率が１．０×１０６Ｐａ以上であることが好ましい。刃受板２２の押し込み弾性率が低すぎると、切断時に多層フィルム１０が大きく変形することになり、きれいな切断面を得ることが困難となるからである。本明細書で規定する押し込み弾性率は、微小硬さ試験機「Ｈ１００ＳＭＣ」（フィッシャーインストルメンツ社製）、圧子としては対面角１３６°のビッカース四角錐ダイヤモンド圧子にて測定した値とする。
【００３３】
刃受板２２は、押し込み弾性率が３．５×１０９Ｐａ以下であれば特に限定されないが、押し込み弾性率が上記数値範囲内の刃受板２２を構成しやすい観点から、ポリウレタンゴムシート、シリコーンゴムシート、多孔質体のスポンジ等を用いた刃受板２２が好ましい。また、切断後の多層フィルム１０を剥離しやすい観点から、刃受板２２は、多層フィルム１０と接触する表面のタック値が０．１Ｎ以下であることが好ましい。通常、タック値は、０．００１Ｎ以上である。本明細書で規定するタック値は、ＪＩＳ  Ｔ  ９２３３に記載の方法に準じてピクマタック試験（荷重８００ｇｆ、接触時間３０秒、引き上げ速度３００ｍｍ／分、温度２３℃）を行って測定した値とする。
【００３４】
刃受板２２は、多層フィルム１０と接触する表面に、所望のタック値となるように調整可能な表面層を有する積層構造のものであってもよい。このような表面層としては、アクリルフィルム、セルロースアセテートフィルム、シクロオレフィンポリマーフィルム等が例示される。表面層の厚みは特に限定されないが、例えば４０〜８０μｍであり、好ましくは６０〜１００μｍである。
【００３５】
刃受板２２の表面積は特に限定されないが、切断対象の多層フィルム１０の表面積より大きい方が好ましい。刃受板２２の厚みは、押切刃が容易に貫通しない厚さであれば特に限定されないが、例えば、０．５〜５ｍｍであり、好ましくは０．６〜３ｍｍである。
【００３６】
＜その他の工程＞
本実施形態に係る枚葉フィルムの製造方法は、上述の切断工程以外の工程を備えていてもよく、例えば、多層フィルムを製造する多層フィルム製造工程、ロール状に巻かれている多層フィルムを巻出す巻出し工程、多層フィルム又は枚葉フィルムを搬送する搬送工程、多層フィルム又は枚葉フィルムを乾燥する乾燥工程等が挙げられる。
【００３７】
＜多層フィルム＞  
多層フィルムは、粘着剤層を有するものであれば特に限定されない。多層フィルムは、例えば、光学積層フィルムである。光学積層フィルムの場合、微小な凹凸であっても外観上問題となりやすいからである。多層フィルムの厚みは、例えば、５〜３０００μｍであり、好ましくは１００〜３００μｍである。多層フィルムの層構成は、切断工程で粘着剤層に汚れが付着しにくいように、粘着剤層が最表面に露出していない層構成であることが好ましい。
【００３８】
多層フィルムが粘着剤層を有する場合、押切刃を用いて切断すると、多層フィルムの表面の切断面近傍にスジ状の微小な凹凸が生じやすいが、本実施形態の枚葉フィルムの製造方法によると、このような微小な凹凸の発生を抑制することができる。微小な凹凸は、より具体的には、切断面に略平行な方向に延在するスジ状の凸条であることが多く、刃受板に接する第２表面に生じることが多い。微小な凹凸が発生するメカニズムは明らかではないが、考え得る一つのメカニズムとして、押切刃の進入により、各層に異なるズリ応力が生じ、粘着剤層に接する二つの層に作用するズリ応力の違いに起因して粘着剤層が局所的に変形することが挙げられる。このような局所的な変形は、粘着剤層が他の層と比較して軟らかいことに起因していると推測される。
【００３９】
図８は、多層フィルムの表面の切断面近傍に生じるスジ状の微小な凹凸を示すイメージ図である。図８を用いて説明する微小な凹凸の発生のメカニズムは、考え得る一つのメカニズムであり、本実施形態の枚葉フィルムの製造方法により抑制される微小な凹凸は、このようなメカニズムにより発生する凹凸に限定されず、また図８に模式的に示される微小な凹凸に限定されない。図８において、切断対象の多層フィルム１０として、層１０１、粘着剤層１０２、層１０３からなる多層フィルムを想定する。多層フィルム１０に、押切刃２１１を進入させると、各層に異なるズリ応力が生じ、粘着剤層１０２は、これに隣接する層１０１及び層１０３より軟らかいため、二つの層１０１，１０３に作用するズリ応力の違いに起因して粘着剤層１０２の切断面の近傍の局所がわずかに隆起し凸条１０２ａを形成する。粘着剤層１０２の凸条１０２ａに起因して、粘着剤層１０２に隣接する層１０３もわずかに隆起し凸条１０３ａを形成する場合がある。このようにして、粘着剤層１０２に形成される凸条１０２ａ及び層１０３に形成される凸条１０３ａが、外観上視認されるスジ状の凹凸の原因となる。
【００４０】
（粘着剤層）
粘着剤層は、（メタ）アクリル系、ゴム系、ウレタン系、エステル系、シリコーン系、ポリビニルエーテル系のような樹脂を主成分とする粘着剤組成物で構成することができる。中でも、透明性、耐候性、耐熱性等に優れる（メタ）アクリル系樹脂をベースポリマーとする粘着剤組成物が好適である。粘着剤組成物は、活性エネルギー線硬化型、熱硬化型であってもよい。
【００４１】
粘着剤組成物に用いられる（メタ）アクリル系樹脂（ベースポリマー）としては、例えば、（メタ）アクリル酸ブチル、（メタ）アクリル酸エチル、（メタ）アクリル酸イソオクチル、（メタ）アクリル酸２−エチルヘキシルのような（メタ）アクリル酸エステルの１種又は２種以上をモノマーとする重合体又は共重合体が好適に用いられる。ベースポリマーには、極性モノマーを共重合させることが好ましい。極性モノマーとしては、例えば、（メタ）アクリル酸、（メタ）アクリル酸２−ヒドロキシプロピル、（メタ）アクリル酸ヒドロキシエチル、（メタ）アクリルアミド、Ｎ，Ｎ−ジメチルアミノエチル（メタ）アクリレート、グリシジル（メタ）アクリレートのような、カルボキシル基、水酸基、アミド基、アミノ基、エポキシ基等を有するモノマーを挙げることができる。
【００４２】
粘着剤組成物は、上記ベースポリマーのみを含むものであってもよいが、通常は架橋剤をさらに含有する。架橋剤としては、２価以上の金属イオンであって、カルボキシル基との間でカルボン酸金属塩を形成するもの；ポリアミン化合物であって、カルボキシル基との間でアミド結合を形成するもの；ポリエポキシ化合物やポリオールであって、カルボキシル基との間でエステル結合を形成するもの；ポリイソシアネート化合物であって、カルボキシル基との間でアミド結合を形成するものが例示される。中でも、ポリイソシアネート化合物が好ましい。
【００４３】
活性エネルギー線硬化型粘着剤組成物とは、紫外線や電子線のような活性エネルギー線の照射を受けて硬化する性質を有しており、活性エネルギー線照射前においても粘着性を有してフィルム等の被着体に密着させることができ、活性エネルギー線の照射によって硬化して密着力の調整ができる性質を有する粘着剤組成物である。活性エネルギー線硬化型粘着剤組成物は、紫外線硬化型であることが好ましい。活性エネルギー線硬化型粘着剤組成物は、ベースポリマー、架橋剤に加えて、活性エネルギー線重合性化合物をさらに含有する。さらに必要に応じて、光重合開始剤や光増感剤等を含有させることもある。
【００４４】
粘着剤組成物は、光散乱性を付与するための微粒子、ビーズ（樹脂ビーズ、ガラスビーズ等）、ガラス繊維、ベースポリマー以外の樹脂、粘着性付与剤、充填剤（金属粉やその他の無機粉末等）、酸化防止剤、紫外線吸収剤、染料、顔料、着色剤、消泡剤、腐食防止剤、光重合開始剤等の添加剤を含むことができる。
【００４５】
上記粘着剤組成物の有機溶剤希釈液を基材上に塗布し、乾燥させることにより形成することができる。活性エネルギー線硬化型粘着剤組成物を用いた場合は、形成された粘着剤層に、活性エネルギー線を照射することにより所望の硬化度を有する硬化物とすることができる。
【００４６】
粘着剤層の厚みは、例えば、１〜４０μｍであることができる。粘着剤層の厚みが１〜４０μｍである場合、押切工程によりスジ状の微小な凹凸が生じやすいが、本実施形態の枚葉フィルムの製造方法によると、粘着剤層の厚みが１〜４０μｍであっても、スジ状の微小な凹凸の発生を抑制することができる。
【００４７】
粘着剤層は、温度２０℃、角周波数１，０００ラジアン／秒で０．１５〜１ＭＰａの貯蔵弾性率を示すものであることができる。粘着剤層が、このような貯蔵弾性率である場合、他の層と比較して軟らかいことが多く微小な凹凸が生じやすいが、本実施形態の枚葉フィルムの製造方法によると、粘着剤層の温度２０℃における貯蔵弾性率が０．１５〜１ＭＰａであっても、微小な凹凸の発生を抑制することができる。また、本実施形態の多層フィルムが複数の粘着剤層を有する場合、貯蔵弾性率が小さい方の粘着剤層において、微小な凹凸がより発生しやすい傾向がある。本実施形態の枚葉フィルムの製造方法によると、複数の粘着剤層を有する場合であっても、全ての粘着剤層における微小な凹凸の発生を抑制することができる。
【００４８】
粘着剤層の貯蔵弾性率は、市販の粘弾性測定装置、例えば、ＲＥＯＭＥＴＲＩＣ社製の粘弾性測定装置「ＤＹＮＡＭＩＣ  ＡＮＡＬＹＺＥＲ  ＲＤＡ  ＩＩ」を用いて測定することができる。
【００４９】
貯蔵弾性率を上記範囲に調整するための方法としては、ベースポリマー、あるいはさらに架橋剤を含む粘着剤組成物に、オリゴマー、具体的には、ウレタン（メタ）アクリレート系のオリゴマーをさらに添加して活性エネルギー線硬化型粘着剤組成物（好ましくは紫外線硬化型粘着剤組成物）とすることが挙げられる。より好ましくは、活性エネルギー線を照射して粘着剤層を適度に硬化させる。
【００５０】
（多層フィルムの層構成例）
図９は、本実施形態に係る枚葉フィルムの製造方法で用いられる、又は製造される多層フィルムの具体的な層構成の一例を模式的に示す概略断面図である。多層フィルム１０ｄは、偏光子（図９において図示せず）を含む偏光板１００と、その一方の表面に積層されるプロテクトフィルム６０と、他方の表面に積層される第１粘着剤層３１と、第１粘着剤層３１の外面に第１粘着剤層３１を仮保護するための剥離可能なセパレートフィルム７０が積層されている。一方、偏光板１００におけるプロテクトフィルム６０側の表面（プロテクトフィルム６０が貼合される表面）及び第１粘着剤層３１側の表面（第１粘着剤層３１が貼合される表面）は、例えば保護フィルム、他の光学フィルム又はフィルム上に付加される層の表面であることができる。
【００５１】
プロテクトフィルム６０は、一方の面が粘着性であり、他方の面が非粘着性であり、粘着性である一方の面で偏光板１００に貼合して積層してもよい。このようなプロテクトフィルム６０としては、いわゆる自己粘着性プロテクトフィルムが挙げられる。自己粘着性プロテクトフィルムは、例えば非粘着性の樹脂からなる非粘着性樹脂層６１と、自己粘着性の樹脂からなる粘着性樹脂層６２とからなる樹脂フィルムである。自己粘着性プロテクトフィルムとしては、例えば「トレテック」（東レフィルム加工(株)）などが挙げられる。また、樹脂フィルム（基材フィルム）６１と、その上に積層される第２粘着剤層６２とで構成され、この粘着剤層を介して偏光板１００に貼合積層されるプロテクトフィルムも挙げられる。プロテクトフィルム６０が第２粘着剤層６２を有する場合、通常、その上記貯蔵弾性率は、第１粘着剤層の上記貯蔵弾性率よりも大きい。
【００５２】
偏光板１００は、少なくとも偏光子及び第１粘着剤層３１を含む偏光素子であり、通常は偏光子の片面又は両面に貼合される保護フィルムをさらに含む。偏光板１００は、保護フィルムに加えて、偏光子とは異なる光学機能を有するフィルムのような他の光学フィルムや、光学層のようなフィルム上に付加される層を含むこともできる。保護フィルムを含む各種光学フィルムは、接着剤層又は粘着剤層を介して貼合することができる。偏光板１００は、粘着剤層を含むものであっても含まないものであってもよい。
【００５３】
偏光板１００の厚みは、通常２０〜２００μｍであり、好ましくは３０〜１５０μｍであり、より好ましくは４０〜１２０μｍであり、さらに好ましくは５０〜１００μｍである。
【００５４】
多層フィルム１０ｄは、フィルムロールから連続的に巻き出されて搬送される原料フィルムに対し、同様にフィルムロールから連続的に巻き出される他の原料フィルムを積層し、得られた長尺状の積層フィルムをロール状に巻き取る、いわゆるロール・トゥ・ロール方式により作製されたものであっても、これをさらに切断して得られた多層フィルムであってもよい。本実施形態に係る枚葉フィルムの製造方法では、切断工程において多層フィルム１０ｄを切断して、枚葉フィルムを製造する。
【００５５】
多層フィルム１０ｄは、粘着剤層として、第１粘着剤層３１と第２粘着剤層６２をともに含む場合、剥離可能なセパレートフィルム７０が積層されている第１粘着剤層３１の方が、通常、押切工程において微小な凹凸を生じさせやすい。これは、ズリ応力の作用によって、セパレートフィルム７０が一度剥離あるいはズレを生じ、粘着剤層の変位が固定化されてしまうことに起因している可能性があると考える。
【００５６】
多層フィルム１０ｄを、図４に示す切断装置により切断する際には、プロテクトフィルム６０側を第１表面とし、セパレートフィルム７０側を第２表面として、セパレートフィルム７０が刃受板２２に接触するように載置台２３上に載置して切断してもよいし、セパレートフィルム７０側を第１表面とし、プロテクトフィルム６０側を第２表面として、プロテクトフィルム６０を構成する樹脂フィルム６１が刃受板２２に接触するように載置台２３上に載置して切断してもよい。本実施形態の枚葉フィルムの製造方法によると、いずれの向きに多層フィルム１０ｄを載置した場合であっても、押切工程によるスジ状の微小な凹凸の発生を抑制することができる。
【００５７】
未切断の多層フィルム１０ｄの形状は特に限定されないが、典型的には長尺（帯状）である。未切断の多層フィルム１０ｄの長尺方向の長さ及び幅方向の長さは特に制限されないが、通常、多層フィルム１０ｄの長尺方向の長さは１００ｍ〜２００００ｍであり、幅方向の長さは１０００ｍｍ〜１５００ｍｍである。なお、多層フィルム１０ｄを小片の多層フィルム１０ｄに切断した後に、押切工程に供してもよい。この場合、小片の多層フィルム１０ｄの形状は特に制限されないが、長辺と短辺とを有する方形形状を有することが好ましく、典型的には長方形である。長辺及び短辺の長さは特に制限されないが、例えば、長辺の長さは９００ｍｍ以下であり、短辺の長さは８００ｍｍ以下である。
【００５８】
枚葉フィルムのサイズ、形状及び切り出し角度は特に制限されない。枚葉フィルムは、好ましくは方形形状であり、より好ましくは長辺と短辺とを有する方形形状である。この方形形状は好ましくは長方形である。枚葉フィルムが長方形である場合において、長辺の長さは、例えば５０ｍｍ〜３００ｍｍであり、好ましくは７０ｍｍ〜２００ｍｍである。短辺の長さは、例えば３０ｍｍ〜２００ｍｍであり、好ましくは４０ｍｍ〜１００ｍｍである。押切工程において切断面近傍の枚葉フィルムの表面に生じる微小な凹凸は、枚葉フィルムのサイズが小さいほど目立ちやすく外観上の欠陥となりやすいが、本実施形態の枚葉フィルムの製造方法によると、枚葉フィルムのサイズが小さい場合であっても、微小な凹凸が生じるのを防ぐことができる。
【００５９】
（１）偏光子
偏光子は、その吸収軸に平行な振動面をもつ直線偏光を吸収し、吸収軸に直交する（透過軸と平行な）振動面をもつ直線偏光を透過する性質を有する吸収型の偏光子であり、ポリビニルアルコール系樹脂フィルムに二色性色素を吸着配向させた偏光フィルムを好適に用いることができる。偏光子は、例えば、ポリビニルアルコール系樹脂フィルムを一軸延伸する工程；ポリビニルアルコール系樹脂フィルムを二色性色素で染色することにより二色性色素を吸着させる工程；二色性色素が吸着されたポリビニルアルコール系樹脂フィルムをホウ酸水溶液で処理する工程；及び、ホウ酸水溶液による処理後に水洗する工程を含む方法によって製造できる。
【００６０】
偏光子の厚みは５０μｍ以下であることが好ましく、３０μｍ以下であることがさらに好ましい。偏光子の厚みを３０μｍ以下とすることは、偏光板１００、ひいては画像表示装置の薄型化に有利である。偏光子の厚みは通常、２μｍ以上（例えば５μｍ以上）である。
【００６１】
（２）保護フィルム
偏光子の片面又は両面に積層することができる保護フィルムは、透光性を有する（好ましくは光学的に透明な）熱可塑性樹脂、例えば、鎖状ポリオレフィン系樹脂（ポリプロピレン系樹脂等）、環状ポリオレフィン系樹脂（ノルボルネン系樹脂等）のようなポリオレフィン系樹脂；トリアセチルセルロース、ジアセチルセルロースのようなセルロース系樹脂；ポリエチレンテレフタレート、ポリブチレンテレフタレートのようなポリエステル系樹脂；ポリカーボネート系樹脂；メタクリル酸メチル系樹脂のような（メタ）アクリル系樹脂；ポリスチレン系樹脂；ポリ塩化ビニル系樹脂；アクリロニトリル・ブタジエン・スチレン系樹脂；アクリロニトリル・スチレン系樹脂；ポリ酢酸ビニル系樹脂；ポリ塩化ビニリデン系樹脂；ポリアミド系樹脂；ポリアセタール系樹脂；変性ポリフェニレンエーテル系樹脂；ポリスルホン系樹脂；ポリエーテルスルホン系樹脂；ポリアリレート系樹脂；ポリアミドイミド系樹脂；ポリイミド系樹脂等からなるフィルムであることができる。中でも、ポリオレフィン系樹脂、セルロース系樹脂を用いることが好ましい。なお本明細書において「（メタ）アクリル系樹脂」とは、アクリル系樹脂及びメタクリル系樹脂よりなる群から選ばれる少なくとも１種を表す。その他の「（メタ）」を付した用語においても同様である。
【００６２】
保護フィルムの厚みは、通常１〜１００μｍであるが、強度や取扱性等の観点から５〜６０μｍであることが好ましく、５〜５０μｍであることがより好ましい。
【００６３】
保護フィルムの少なくともいずれか一方は、その外面（偏光子とは反対側の面）に、ハードコート層、防眩層、光拡散層、位相差層（１／４波長の位相差値を持つ位相差層等）、反射防止層、帯電防止層、防汚層のような表面処理層（コーティング層）又は光学層を備えるものであってもよい。
【００６４】
保護フィルムは、例えば接着剤層を介して偏光子に貼合することができる。接着剤層を形成する接着剤としては、水系接着剤、活性エネルギー線硬化性接着剤、又は熱硬化性接着剤を用いることができ、好ましくは水系接着剤、活性エネルギー線硬化性接着剤である。
【００６５】
（３）他の光学フィルム
偏光板１００は、偏光子及び保護フィルム以外の他の光学フィルムを含むことができ、その代表例は輝度向上フィルム及び位相差フィルムである。偏光板１００が他の光学フィルムを含む場合、プロテクトフィルム６０は、この光学フィルムの表面に積層されてもよい。
【００６６】
（４）第１粘着剤層
第１粘着剤層３１は、偏光板１００の最表面に配置される粘着剤層であり、多層フィルムを画像表示素子（例えば液晶セル）や他の光学部材に貼合するために用いることができる。第１粘着剤層３１の厚みは、１〜４０μｍであることができるが、偏光板１００の薄膜化の観点、及び良好な加工性を保ちつつ偏光板１００の寸法変化を抑制する観点から、３〜２５μｍ（例えば３〜２０μｍ、さらには３〜１５μｍ）とすることが好ましい。第１粘着剤層３１の材料は、上述の粘着剤層での説明がそのまま適用される。
【００６７】
（５）セパレートフィルム
セパレートフィルム７０は、第１粘着剤層３１を画像表示素子（例えば液晶セル）や他の光学部材に貼合するまでその表面を保護するために仮着されるフィルムである。セパレートフィルム７０は通常、片面に離型処理が施された熱可塑性樹脂フィルムで構成され、その離型処理面が第１粘着剤層３１に貼り合わされる。セパレートフィルム７０を構成する熱可塑性樹脂は、例えば、ポリエチレンのようなポリエチレン系樹脂、ポリプロピレンのようなポリプロピレン系樹脂、ポリエチレンテレフタレートやポリエチレンナフタレートのようなポリエステル系樹脂等であることができる。第３粘着剤層３２の表面にも、輝度向上フィルム５０等の光学フィルムを貼合するまでその表面を仮着保護するために、上と同様のセパレートフィルムを貼着しておくことができる。セパレートフィルム７０の厚みは、例えば１０〜１００μｍである。第１粘着剤層３１の前記貯蔵弾性率が０．１５〜１ＭＰａである場合に、この第１粘着剤層３１に直接に接するセパレートフィルムの厚みが５０μｍ以下であると、押切工程において、この第１粘着剤層３１に微小な凹凸を生ずることが多くなることから、本発明の方法が好ましく適用される。
【００６８】
（６）プロテクトフィルム
プロテクトフィルム６０は、樹脂フィルム６１と、その上に積層される非粘着性樹脂層６２または第２粘着剤層６２とで構成される。プロテクトフィルム６０は、偏光板１００の表面を保護するためのフィルムであり、通常、例えば画像表示素子や他の光学部材にプロテクトフィルム付偏光板が貼合された後にそれが有する非粘着性樹脂層６２または第２粘着剤層６２ごと剥離除去される。
【００６９】
樹脂フィルム６１を構成する樹脂は、例えば、ポリエチレンのようなポリエチレン系樹脂、ポリプロピレンのようなポリプロピレン系樹脂、ポリエチレンテレフタレートやポリエチレンナフタレートのようなポリエステル系樹脂、ポリカーボネート系樹脂等の熱可塑性樹脂であることができる。好ましくは、ポリエチレンテレフタレート等のポリエステル系樹脂である。樹脂フィルム６１は、単層構造であってもよいし多層構造であってもよいが、製造容易性及び製造コスト等の観点から、好ましくは単層構造である。第２粘着剤層６２については、前述した第１粘着剤層３１についての記述が引用される。
【００７０】
［枚葉フィルムの製造装置］
本実施形態に係る枚葉フィルムの製造装置は、粘着剤層を有する多層フィルムを切断して、多層フィルムから枚葉フィルムを得る切断部を有する。切断部は、前記多層フィルムの第１表面から多層フィルムに進入可能に配置された押切刃と、多層フィルムの第２表面に接触するように配置され、多層フィルムに進入した押切刃を受け止め可能な刃受板と、を備える。刃受板は、押し込み弾性率が３．５×１０９Ｐａ以下である。切断部については、枚葉フィルムの製造方法における上述の切断装置の説明がそのまま適用される。多層フィルムについては、枚葉フィルムの製造方法における上述の多層フィルムの説明がそのまま適用される。
【００７１】
本実施形態に係る枚葉フィルムの製造装置は、上述の切断部以外の構成要素を備えていてもよく、例えば、多層フィルムを製造する多層フィルム製造部、ロール状に巻かれている多層フィルムを巻出す巻出し部、多層フィルム又は枚葉フィルムを搬送する搬送部、多層フィルム又は枚葉フィルムを乾燥する乾燥部等が挙げられる。
【００７２】
［多層フィルムの切断方法］
本実施形態に係る多層フィルムの切断方法は、押切刃を、多層フィルムの第１表面から、多層フィルムの第２表面に接触するように配置された刃受板に到達するまで、多層フィルム内を進入させて、多層フィルムを切断する押切工程を含む。刃受板は、押し込み弾性率が３．５×１０９Ｐａ以下である。切断方法については、枚葉フィルムの製造方法における上述の切断工程の説明がそのまま適用される。
【実施例】
【００７３】
以下、実施例により本発明をさらに詳細に説明するが、本発明はこれらの例によって限定されるものではない。
【００７４】
［多層フィルム］
切断対象の多層フィルムとして、長辺の長さ３００ｍｍ×短辺の長さ２００ｍｍの長方形のプロテクトフィルム付のシクロオレフィンポリマー（ＣＯＰ）偏光板（ＳＲＤ３４１量産原反）を用いた。プロテクトフィルム付のＣＯＰ偏光板は、上から、プロテクトフィルム（５８μｍ）、保護フィルムとしてのＴＡＣフィルム（２５μｍ）、偏光子としてのＰＶＡフィルム（２５μｍ）、ＣＯＰフィルム（２３μｍ）、第１粘着剤層（２０μｍ）、セパレートフィルムとしてのＰＥＴフィルム（３８μｍ）が積層された構成となっている。プロテクトフィルムは、一方の面が粘着性であり、他方の面が非粘着性であり、粘着性の一方の面がＴＡＣフィルムに接して貼合されていた。
【００７５】
第１粘着剤層は、温度２０℃、角周波数１，０００ラジアン／秒で貯蔵弾性率が０．３ＭＰａであった。
【００７６】
［実施例１］
図５に示す切断刃部材２１ａを備えた、図４に示す切断装置を用いた。切断刃部材２１ａの切断刃２１１ａとして、長手方向の長さが６１４ｍｍのトムソン刃（株式会社荻野精機製作所社製）を用いた。刃受板２２として、多層フィルムに接触する表面に表面層が積層されていないポリウレタンシート（タイガースポリマー株式会社製、タイプレン  ＴＲ１００−５０、厚さ１ｍｍ）を用いた。刃受板２２の押し込み弾性率を、下記の方法により測定したところ６．４×１０６Ｐａであった。刃受板２２の、多層フィルムに接触する表面のタック値を下記の方法により測定したところ、０．６Ｎであった。
【００７７】
（押し込み弾性率の測定）
押し込み弾性率は、微小硬さ試験機「Ｈ１００ＳＭＣ」（フィッシャーインストルメンツ社製）、圧子としては対面角１３６°のビッカース四角錐ダイヤモンド圧子を用い、押し込み試験初期の押し込み深さ−試験力カーブにおける傾きから導出した。測定における荷重増加速度は３００ｍＮ／２０秒とした。押し込み弾性率の数値が低いほど、軟質材料であることを示す。
【００７８】
（タック値の測定）
材料表面の粘着性を示すタック性の評価は、ＪＩＳ  Ｔ  ９２３３−３．８．６（２）三橋法に準じた装置を用いて試験を実施した。各実施例・比較例において、試験片として幅２０ｍｍ、長さ１００ｍｍのものを１枚採取した。接着部円盤（直径５０ｍｍ、厚さ１４ｍｍ、アルミニウム製）の表面をヘキサンを用いて洗浄し、室温で３０分乾燥させた。上記接着部円盤を、「ピクマタックテスター（II）型」（株式会社東洋精機製作所製）に装着し、試験装置により接着部円盤を下げ、試料と接触させた。室温（２３℃）環境下において荷重８００ｇｆで３０秒間接触させたのち、３００ｍｍ／秒で引き上げた。接着部円盤と試料が離れる際に発生した力の最大値を、その測定におけるタック性の数値とし、試料位置を変えて同様の試験を５回行い、その平均値を求めた。数値が低いほど、粘着性が低く加工時における貼り付きが少ないことを示す。
【００７９】
（切断試験）
プロテクトフィルム付のＣＯＰ偏光板を載置台２３の上に刃受板２２に接触するように載置した。このとき、プロテクトフィルムとしてのＰＥＴフィルム（５８μｍ）が上側に、セパレートフィルムとしてのＰＥＴフィルム（３８μｍ）が下側で刃受板２２に接触する方向で載置した。そして、切断刃２１１ａを、プロテクトフィルム付のＣＯＰ偏光板へ、プロテクトフィルムの表面での速度が６．６ｍｍ／ｓとなるように進入させて、吸収軸に直交する方向に切断してプロテクトフィルム付のＣＯＰ偏光板を２等分した。
【００８０】
（スジ状の凹凸発生の評価）
８つのサンプルで切断試験を実施し、８つのサンプルについて２等分された切断片の表面の切断面近傍におけるスジ状の凹凸発生の有無を目視にて評価した。評価結果を表１に示す。
【００８１】
［実施例２］
刃受板２２として、実施例１とは異なるポリウレタンシート（タイガースポリマー株式会社製、タイプレン  ＴＲ１００−７０、厚さ１ｍｍ）を用いた点以外は、実施例１と同様にして切断試験を行い、スジ状の凹凸発生の有無の評価を行った。評価結果を表１に示す。実施例２で用いた刃受板２２の押し込み弾性率及び多層フィルムに接触する表面のタック値は表１に示す通りであった。
【００８２】
［実施例３］
刃受板２２として、実施例１と同じポリウレタンシートを基材として用い、さらに多層フィルムと接触する表面に表面層としてアクリルフィルム（住友化学株式会社製、テクノロイ  Ｓ００１、厚さ８０μｍ）を接着剤を介して積層した積層板を用いた点以外は、実施例１と同様にして切断試験を行い、スジ状の凹凸発生の有無の評価を行った。評価結果を表１に示す。実施例３で用いた刃受板２２の押し込み弾性率及び多層フィルムに接触する表面のタック値は表１に示す通りであった。  
【００８３】
［実施例４］
刃受板２２として、実施例２と同じポリウレタンシートを基材として用い、さらに多層フィルムと接触する表面に表面層としてアクリルフィルム（住友化学株式会社製、テクノロイ  Ｓ００１、厚さ８０μｍ）を接着剤を介して積層した積層板を用いた点以外は、実施例１と同様にして切断試験を行い、スジ状の凹凸発生の有無の評価を行った。評価結果を表１に示す。実施例４で用いた刃受板２２の押し込み弾性率及び多層フィルムに接触する表面のタック値は表１に示す通りであった。  
【００８４】
［比較例１］
刃受板２２として、ポリ塩化ビニルシート（住友ベークライト株式会社製、厚さ３０００μｍ）を用いた点以外は、実施例１と同様にして切断試験を行い、スジ状の凹凸発生の有無の評価を行った。評価結果を表１に示す。比較例１で用いた刃受板２２の押し込み弾性率及び多層フィルムに接触する表面のタック値は表１に示す通りであった。
【００８５】
【表１】
2019107762.tif 000003
【符号の説明】
【００８６】
１０，１０ａ，１０ｂ，１０ｃ，１０ｄ  多層フィルム、１１  枚葉フィルム、２０  切断装置、２１，２１ａ，２１ｂ  押切刃部材、２２  刃受板、２３  載置台、３１  第１粘着剤層、６０  プロテクトフィルム、６１  樹脂フィルム、６２  第２粘着剤層、７０  セパレートフィルム、１００  偏光板、１０１  第１表面、１０２  第２表面、２１１ａ，２１１ｂ  押切刃、２１２ａ，２１２ｂ  弾性体、２１３ａ  保持部。
【図１】
2019107762.tif 000004
【図２】
2019107762.tif 000005
【図３】
2019107762.tif 000006
【図４】
2019107762.tif 000007
【図５】
2019107762.tif 000008
【図６】
2019107762.tif 000009
【図７】
2019107762.tif 000010
【図８】
2019107762.tif 000011
【図９】
2019107762.tif 000012